(57)【特許請求の範囲】
【請求項１】
基板上に直接又は下引き層を介して記録層を設けた光記録媒体において、記録層が下記構造式（１）で示される化合物を少なくとも１種含有してなることを特徴とする光記録媒体。
【化１】
0003742492.tif 000024
〔式中、Ｍは、２価、３価もしくは４価の金属原子であって、酸素原子、ハロゲン原子、（ＯＳｉＲ１５Ｒ１６Ｒ１７）ｔの何れかを有していても良く、Ｒ１５〜Ｒ１７はそれぞれ独立して置換基を有していても良い脂肪族炭化水素基を表わす。ｔは２を表わす。Ｒ１〜Ｒ４はそれぞれ独立して少なくともフッ素原子、フッ素含有アルキル基（以下、フッ素含有置換基とも言う。）で置換されたフェニル基（以下、フッ素含有フェニル基とも言う。）である。また、Ｘ１〜Ｘ４は水素原子またはハロゲン原子である。〕
【請求項２】
前式（１）のＸ1〜Ｘ4が各々独立して臭素および／または塩素である請求項１記載の光記録媒体。
【請求項３】
前式（１）のＲ1〜Ｒ4のフッ素含有フェニル基がフッ素含有置換基以外にハロゲン置換されているものである請求項１または２記載の光記録媒体。
【請求項４】
記録層が前式（１）で示される化合物以外に６８０〜７５０ｎｍに最大吸収波長を有する色素との混合層からなるものである請求項１，２または３記載の光記録媒体。
【請求項５】
請求項１，２，３または４記録の光記録媒体に記録波長が７２０〜６３０ｎｍの短波長光を照射することを特徴とする光記録および／または再生方法。
【発明の詳細な説明】
【０００１】
【産業上の利用分野】
本発明は情報記録媒体に関するものであって、特に光ビームを照射することにより、記録材料の透過率、反射率等の光学的な変化を生じさせ、情報の記録、再生を行ない、かつ追記が可能な情報記録媒体に関するものである。
【０００２】
【従来技術】
１．データ用追記型ディスクの従来技術
（１）シアニン色素を記録材料として用いたもの
特開昭５７−８２０９３      特開昭５８−５６８９２
特開昭５８−１１２７９０    特開昭５８−１１４９８９
特開昭５９−８５７９１      特開昭６０−８３２３６
特開昭６０−８９８４２      特開昭６１−２５８８６
（２）フタロシアニン色素を記録材料として用いたもの
特開昭６１−１５０２４３    特開昭６１−１７７２８７
特開昭６１−１５４８８８    特開昭６１−２４６０９１
特開昭６２−３９２８６      特開昭６３−３７７９１
特開昭６３−３９８８８
２．追記型コンパクトディスクの従来技術
・シアニン色素／金属反射層を記録材料として用いたもの
特開平１−１５９８４２    特開平２−４２６５２
特開平２−１３６５６      特開平２−１６８４４６
【０００３】
【発明が解決しようとする課題】
１．現在の追記型光ディスクシステム（ＷＯＲＭ、ＣＤ−Ｒ）では、使用レーザーの発振波長が７７０〜７９０ｎｍにあり、記録体は上記波長で記録、再生が可能なように設定されている。今後、情報量の増大に伴ない、記録媒体の大容量化への流れは必須である。従って記録、再生に用いるレーザー波長が短波長化することも必然的に起こってくることが容易に予想される。しかしながら、耐光性、保存安定性に優れ７００ｎｍ以下のレーザーを用いた光ピックアップで記録、再生が可能な記録材料は、今だ開発されていないのが現状である。
【０００４】
２．現在のＣＤ−Ｒディスクシステムは、使用レーザーの発振波長が７７０〜７９０ｎｍで、記録、再生が行なえるように構成されている。このシステムも上記同様に、大容量化、記録、再生波長の短波長化は必須である。現在のＣＤ及びＣＤ−ＲＯＭは、基板自体の凹凸上にＡｌがコーティングしてあり、Ａｌの反射率の波長依存性が小さいため、将来、レーザー波長が短波長化されても再生は可能である。しかしながら、ＣＤ−Ｒは記録層に６８０ｎｍ〜７５０ｎｍに最大吸収波長を有する色素を用い、その光学定数及び膜厚構成から７７０ｎｍ〜７９０ｎｍに高い反射率が得られる様に設定してあるため、７００ｎｍ以下の波長域では反射率は極めて低く、レーザー波長の短波長化に対応できず現在のＣＤ−Ｒシステムで記録、再生している情報が、将来のシステムでは再生出来ない事態を招く。
【０００５】
したがって、本発明は上記従来システムに比べて、短波長に発振波長を有する半導体レーザーを用いる高密度光ディスクシステムに適用可能な耐光性、保存安定性に優れた光記録媒体用の記録材料を提供するとともに、現状システムで記録、再生が可能でかつ次世代の高密度光ディスクシステムにおいても再生可能なＣＤ−Ｒ媒体用の記録材料を提供することを目的とする。
【０００６】
【課題を解決するための手段】
本発明者等は前記課題を解決するための手段について鋭意検討した結果、特定の構造を有する色素を主成分とする記録層とすることにより、発振波長７００ｎｍ以下の半導体レーザーを用いる高密度光ディスクシステムに適用可能なことを見出し、さらに本発明の化合物を現在のＣＤ−Ｒ用記録材料として用いられている有機色素と混合して用いることにより、７００ｎｍ以下の波長域にも高い反射率を得ることが可能であることを見出だし本発明に至った。
【０００７】
本発明で用いる有機色素化合物としては、下記一般式（１）で表わされるものが挙げられる。
【化２】
0003742492.tif 000002
【０００８】
〔式中、Ｍは、２価、３価もしくは４価の金属原子であって、酸素原子、ハロゲン原子、（ＯＳｉＲ１５Ｒ１６Ｒ１７）ｔの何れかを有していても良く、Ｒ１５〜Ｒ１７はそれぞれ独立して置換基を有していても良い脂肪族炭化水素基を表わす。ｔは２を表わす。Ｒ１〜Ｒ４はそれぞれ独立して少なくともフッ素原子、フッ素含有アルキル基（以下、フッ素含有置換基とも言う。）で置換されたフェニル基（以下、フッ素含有フェニル基とも言う。）である。また、Ｘ１〜Ｘ４は水素原子またはハロゲン原子である。〕
【０００９】
前式（１）の化合物において、Ｘ1〜Ｘ4の全てをハロゲンとすることで、分解点の低下が画れて記録感度の向上が見込まれる。ハロゲンとして、臭素および塩素が特に好ましい。
【００１０】
また、前式（１）のＲ１〜Ｒ４のフェニル基の置換基であるフッ素置換アルキル基としては、例えば、トリフルオルメチル基、トリフルオロエチル基、ジフルオロエチル基、ジフルオロプロピル基、トリフルオロプロピル基、テトラフルオロプロピル基、ヘキサフルオロブチル基、または各種ペリフルオロアルキル基などが挙げられる。
またＲ１〜Ｒ４のフッ素含有フェニル基は、前記フッ素置換アルキル以外の基で置換されていても良く、その具体的な置換基としては、アルキル基、アルコキシ基、ニトロ基、シアノ基、ハロゲンなどが挙げらるが、この中でもハロゲンが最も好ましく、該ハロゲンとしては塩素、臭素が好ましい。
その理由としては分解点の低下に寄与し、光記録媒体の高感度化が図れるためである。
【００１１】
前式（１）の化合物には下式（Ａ）〜（Ｄ）の４つの異性体が存在し、これらの混合物である場合、吸収波長等の特性を微調整する際、これら異性体の量を変えることにより微調整が可能となり、かつ薄膜化した時の記録パワーマージン等の拡大を行うことができる。
【００１２】
【化３】
0003742492.tif 000003
以下に本発明で使用される化合物の具体例を示す。ただし、本発明で使用する化合物はこれらに限定されるものではないし、これら化合物には前記（Ａ）〜（Ｄ）に示すような４つの異性体が存在する。なお、表１〜表７に示した化合物のうち、請求項１〜３で規定する化合物群に含まれないものは参考例である。
【００１３】
【化４】
0003742492.tif 000004
【表１】
0003742492.tif 000005
【００１４】
【表２】
0003742492.tif 000006
【００１５】
【表３】
0003742492.tif 000007
【００１６】
【表４】
0003742492.tif 000008
【００１７】
【表５】
0003742492.tif 000009
【００１８】
【表６】
0003742492.tif 000010
【００１９】
【表７】
0003742492.tif 000011
【００２０】
本発明において、６８０ｎｍ〜７５０ｎｍに吸収最大波長を有する色素と本発明の色素を混合して短波長対応ＣＤ−Ｒ媒体を構成する場合、前記従来技術に挙げた公報に記載の色素をそのまま使用することができるが、特に６８０ｎｍ〜７５０ｎｍに吸収最大波長のある色素の好ましい例としては、以下のようなものが挙げられる。
【００２１】
▲１▼下式（２）で示されるシアニン色素
【化５】
0003742492.tif 000012
（式中、Ｒ5、Ｒ6：炭素数１〜３のアルキル基。
Ｒ7、Ｒ8：炭素数１〜６の置換基を有していても良いアルキル基。
Ｘ：酸アニオン。
なお、芳香環は他の芳香環と縮合されていても良く、またアルキル、
ハロゲン、アルコキシ基、アシル基で置換されていても良い。）
【００２２】
▲２▼下式（３）または（４）で示されるフタロシアニン色素
【化６】
0003742492.tif 000013
（式中、Ｍ1：Ｎｉ、Ｐｄ、Ｃｕ、Ｚｎ、Ｃｏ、Ｍｎ、Ｆｅ、ＴｉＯ、ＶＯ。
Ｘ5〜Ｘ8：α位の−ＯＲ、−ＳＲ、又は水素原子であって、全てが水素原子となることはない。
Ｒ：置換基を有していても良い炭素数３〜１２の直鎖アルキル基あるいは置換基を有していても良い分岐のアルキル基、置換基を有していても良いシクロアルキル基、又は置換基を有していても良いアリール基。
ベンゼン環は、前記Ｘ5〜Ｘ8以外に置換基を有していても良く、その場合のベンゼン環の置換基は水素又はハロゲン。）
【００２３】
【化７】
0003742492.tif 000014
（式中、Ｍ2：Ｓｉ、Ｇｅ、Ｉｎ、Ｓｎ。
Ｘ9〜Ｘ12：α位の−ＯＲ、−ＳＲ、又は水素原子であって、全てが水素原子となることはない。
Ｒは前記に同じ。
Ｙ3、Ｙ4：−ＯＳｉＲａＲｂＲｃ、−ＯＣＯＲａ、−ＯＰＯＲａＲｂ。
Ｒａ、Ｒｂ、Ｒｃ：炭素数１〜１０のアルキル基、アリール基。
ベンゼン環は前記Ｘ9〜Ｘ12以外に置換基を有していても良く、その場合のベンゼン環の置換基は水素又はハロゲンである。）
▲３▼アゾ金属キレート化合物
下式（５）で示されるアゾ系化合物と金属とのアゾ金属キレート化合物の１種又は、２種以上であり金属の好ましい例としてはＮｉ、Ｐｔ、Ｐｄ、Ｃｏ、Ｃｕ、Ｚｎなどが挙げられる。
【００２４】
【化８】
0003742492.tif 000015
（式中、Ａはそれが結合している炭素原子及び窒素原子と一緒になって複素環を形成する残基を表わし、Ｂはそれが結合している２つの炭素原子と一緒になって芳香環又は、複素環を形成する残基を表わす。Ｘは活性水素を有する基を表わす。）
【００２５】
前記本発明の色素と上記具体例を含む６８０ｎｍ〜７５０ｎｍに吸収最大波長を有する色素との混合比は、本発明の色素／６８０ｎｍ〜７５０ｎｍに吸収を有する色素＝１０／１００〜９０／１００、好ましくは４０／１００〜２０／１００である。記録層の厚みとしては５００Å〜５μｍ、好ましくは１０００Å〜５０００Åである。
本発明の記録媒体の構成としては追記型光ディスクの構造図１（この構造のものとしては、図１を２枚貼り合わせたいわゆるエアーサンドイッチ構造としても良いし、密着貼り合わせ構造としても良い）と図２からなるＣＤ−Ｒ用メディアの構造としても良いし、これを接着剤で２枚貼り合わせた構造としても良い。さらに図３に示したＤＶＤ−Ｒ用の層構成としても良いし、これを２枚貼り合わせた構造としても良い。
【００２６】
基板
用いる基板としては基板側より記録再生を行なう場合のみ使用レーザーに対して透明でなければならず、記録層側から記録、再生を行なう場合基板は透明である必要はない。基板材料としては例えば、ポリエステル、アクリル樹脂、ポリアミド、ポリカーボネート樹脂、ポリオレフィン樹脂、フェノール樹脂、エポキシ樹脂、ポリイミドなどのプラスチック又は、ガラス、セラミックあるいは、金属などを用いることができる。尚、基板の表面にトラッキング用の案内溝や、案内ピット、さらにアドレス信号などのプリフォーマットなどが形成されていても良い。
【００２７】
記録層
記録層は、レーザー光の照射により何らかの光学的変化を生じさせ、その変化により情報を記録するものであって、この記録層中には本発明の色素が含有されていることが必要で、記録層の形成に当たって本発明の色素１種、又は２種以上の組み合わせで用いても良い。さらに、本発明の上記色素は光学特性、記録感度、信号特性などの向上の目的で他の有機色素及び金属、金属化合物と混合又は積層化して用いても良い。有機色素の例としては、ポリメチン色素、ナフタロシアニン系、フタロシアニン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系染料及び、金属錯体化合物などが挙げられる。
【００２８】
金属、金属化合物の例としてはＩｎ、Ｔｅ、Ｂｉ、Ｓｅ、Ｓｂ、Ｇｅ、Ｓｎ、Ａｌ、Ｂｅ、ＴｅＯ2、ＳｎＯ、Ａｓ、Ｃｄ、などが挙げられ、それぞれを分散混合あるいは積層の形態で用いることができる。
さらに、上記染料中に高分子材料、例えばアイオノマー樹脂、ポリアミド樹脂、ビニル系樹脂、天然高分子、シリコーン、液状ゴムなどの種々の材料もしくはシランカップリング剤などを分散混合しても良いし、特性改良の目的で安定剤（例えば遷移金属錯体）、分散剤、難燃剤、滑剤、帯電防止剤、界面活性剤、可塑剤などを一緒に用いることが出来る。
【００２９】
記録層の形成方法としては蒸着、スパッタリング、ＣＶＤまたは溶剤塗布などの通常の手段によって行うことができる。塗布法を用いる場合には上記染料などを有機溶剤に溶解して、スプレー、ローラーコーティング、ディピング及び、スピンコーティングなどの慣用のコーティング法によって行うことが出来る。用いられる有機溶媒としては一般にメタノール、エタノール、イソプロパノール、などのアルコール類、アセトン、メチルエチルケトン、シクロヘキサノン、などのケトン類、Ｎ，Ｎ−ジメチルホルムアミド、Ｎ，Ｎ−ジメチルアセトアミドなどのアミド類、ジメチルスルホキシドなどのスルホキシド類、テトラヒドロフラン、ジオキサン、ジエチルエーテル、エチレングリコールモノメチルエーテルなどのエーテル類、酢酸メチル、酢酸エチルなどのエステル類、クロロホルム、塩化メチレン、ジクロロエタン、四塩化炭素、トリクロロエタンなどの脂肪族ハロゲン化炭化水素類、ベンゼン、キシレン、モノクロロベンゼン、ジクロロベンゼン、などの芳香族類、メトキシエタノール、エトキシエタノールなどのセロソルブ類、ヘキサン、ペンタン、シクロヘキサン、メチルシクロヘキサンなどの炭化水素類などが挙げられる。記録層の膜厚は１００Å〜１０μｍ、好ましくは２００Å〜２０００Åが適当である。
【００３０】
下引き層
下引き層は▲１▼接着性の向上、▲２▼水又はガスなどのバリアー、▲３▼記録層の保存安定性の向上、▲４▼反射率の向上、▲５▼溶剤からの基板の保護、▲６▼案内溝、案内ピット、プレフォーマットの形成などを目的として使用される。▲１▼の目的に対しては高分子材料例えば、アイオノマー樹脂、ポリアミド樹脂、ビニル樹脂、天然樹脂、天然高分子、シリコーン、液状ゴムなどの種々の高分子化合物及び、シランカップリング剤などを用いることができ、▲２▼及び▲３▼の目的に対しては上記高分子材料以外に無機化合物、例えば、ＳｉＯ、ＭｇＦ、ＳｉＯ2、ＴｉＯ、ＺｎＯ、ＴｉＮ、ＳｉＮなどがあり、さらに金属又は半金属例えば、Ｚｎ、Ｃｕ、Ｎｉ、Ｃｒ、Ｇｅ、Ｓｅ、Ａｕ、Ａｇ、Ａｌ、などを用いることができる。又、▲４▼の目的に対しては金属、例えば、Ａｌ、Ａｕ、Ａｇ等や、金属光沢を有する有機薄膜、例えば、メチン染料、キサンテン系染料などを挙げることができ、▲５▼、▲６▼の目的に対しては紫外線硬化樹脂、熱硬化樹脂、熱可塑性樹脂等を用いることことができる。下引き層の膜厚としては０．０１〜３０μｍ、好ましくは０．０５〜１０μｍが適当である。
【００３１】
金属反射層
金属反射層は単体で高反射率の得られる腐食されにくい金属、半金属等が挙げられ、材料例としてはＡｕ、Ａｇ、Ｃｒ、Ｎｉ、Ａｌ、Ｆｅ、Ｓｎなどが挙げられるが、反射率、生産性の点からＡｕ、Ａｇ、Ａｌが最も好ましく、これらの金属、半金属は単独で使用しても良く、２種の合金としても良い。膜形成法としては蒸着、スパッタリングなどが挙げられ、膜厚としては５０〜５０００Å、好ましくは１００〜３０００Åである。
【００３２】
保護層、基板面ハードコート層
保護層及び基板面ハードコート層は▲１▼記録層（反射吸収層）を傷、ホコリ、汚れ等から保護する、▲２▼記録層（反射吸収層）の保存安定性の向上、▲３▼反射率の向上等を目的として使用される。これらの目的に対しては、前記下引き層に示した材料を用いることができる。又、無機材料として、ＳｉＯ、ＳｉＯ2、なども用いることができ、有機材料としてポリメチルアクリレート、ポリカーボネート、エポキシ樹脂、ポリスチレン、ポリエステル樹脂、ビニル樹脂、セルロース、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂も用いることができる。上記材料のうち最も好ましい例としては生産性に優れた紫外線硬化樹脂である。保護層又は基板面ハードコート層の膜厚は０．０１〜３０μｍ、好ましくは０．０５〜１０μｍが適当である。本発明において、前記下引き層、保護層、及び基板面ハードコート層には記録層の場合と同様に、安定剤、分散剤、難燃剤、滑剤、帯電防止剤、界面活性剤、可塑剤等を含有させることができる。
【００３３】
保護基板
保護基板はこの保護基板側からレーザー光を照射する場合、使用レーザー光に対し透明でなくてはならず、単なる保護板として用いる場合、透明性は問わない。使用可能な基板材料としては基板材料と全く同様であり、ポリエステル、アクリル樹脂、ポリアミド、ポリカーボネート樹脂、ポリオレフィン樹脂、フェノール樹脂、エポキシ樹脂、ポリイミドなどのプラスチック又は、ガラス、セラミックあるいは金属などを用いることができる。
【００３４】
接着剤
２枚の記録媒体を接着できる材料なら何でもよく、生産性を考えると、紫外線硬化型もしくはホットメルト型接着剤が好ましい。
【００３５】
【実施例】
以下、本発明の実施例を示す。但し、本発明はこれら実施例に限定されるものではない。
【００３６】
実施例１
厚さ、１．２ｍｍのＰＭＭＡ基板上に、フォトポリマーにて深さ１２００Å、半値幅０．３５μｍ、トラックピッチ１．０μｍの案内溝を形成した基板上に、化合物Ｎｏ．１の１，２−ジクロロエタン溶液をスピンナー塗布し、厚さ９００Åの記録層を形成し、記録媒体とした。
【００３７】
実施例２〜８
実施例１で化合物Ｎｏ．１の代わりにＮｏ．２、９、１２、１３、１９、２６、２９を用い実施例１と全く同様に記録媒体を形成した。
【００３８】
比較例１
実施例１で化合物例Ｎｏ．１の代わりに、以下に示す化合物を用いた以外は実施例１と全く同様にして記録媒体を形成した。
【化９】
0003742492.tif 000016
【００３９】
前記実施例１〜８および比較例１の記録媒体を下記の条件で評価試験を行ない、その結果を下記表８に示した。
〈記録条件〉
レーザー発振波長：６５０ｎｍ
記録周波数：１．２５ＭＨｚ
記録線速：１．２ｍ／ｓｅｃ
〈再生条件〉
レーザー発振波長：６５０ｎｍ
再パワー：０．２５〜０．３ｍＷの連続光
スキャニングバンド幅：３０ＫＨｚ
〈耐光テスト条件〉
耐光テスト：４万Ｌｕｘ、Ｘｅ光、２０時間連続照射
保存テスト：８５℃  ８５％  ７２０時間放置
【００４０】
【表８】
0003742492.tif 000017
【００４１】
実施例９
深さ１０００Å、半値幅０．３５μｍ、トラックピッチ１．０μｍの案内溝を有する厚さ０．６ｍｍの射出成形ポリカーボネート基板上に、化合物例Ｎｏ．２をメチルシクロヘキサン、２−メトキシエタノール、メチルエチルケトン、テトラヒドロフランの混合溶液に溶解した液をスピンナー塗布し、厚さ１８００Åの有機色素層を形成し、次いで、スパッタ法により金２０００Åの反射層を設け、さらにその上にアクリル系フォトポリマーにて５μｍの保護層を設け、さらにその上にホットメルト接着剤により厚み０．６ｍｍのポリカーボネート基板を貼り合わせて記録媒体とした。
【００４２】
実施例１０〜１６
実施例９で化合物Ｎｏ．２の代わりにそれぞれ、化合物Ｎｏ．４、８、９、１５、１７、２２、２４を用い、実施例９と全く同様に記録媒体を得た。
【００４３】
比較例２
実施例９で有機薄膜として、化合物Ｎｏ．２の代わりに比較例１の前式（６）の化合物を用いて記録媒体とした。
【００４４】
比較例３
実施例９で有機薄膜として、化合物Ｎｏ．２の代わりに下式（７）の化合物を用いて記録媒体とした。
【化１０】
0003742492.tif 000018
【００４５】
前記実施例９〜１６および比較例２〜３の記録媒体に発振波長６３５ｎｍ、ビーム径１．０μｍの半導体レーザー光を用い、トラッキングしながらＥＦＭ信号を記録（線速１．４ｍ／ｓｅｃ）し、同じレーザーの連続光で再生し、再生波形を観察しその結果を下表９に示す。
【００４６】
【表９】
0003742492.tif 000019
【００４７】
実施例１７
深さ１０００Å、半値幅０．４０μｍ、トラックピッチ１．１μｍの案内溝を有する厚さ０．６ｍｍの射出成形ポリカーボネート基板上に、前式（７）化合物と化合物Ｎｏ．５とを重量比１：１で混合し、これをメチルシクロヘキサン、２−メトキシエタノール、メチルエチルケトン、テトラヒドロフラン混合溶媒に溶解、スピンナー塗布して、厚さ１６００Åの有機色素層を形成し、次いで、スパッタ法により金２１００Åの反射層を形成して、さらにその上にアクリル系フォトポリマーで７μｍの保護層を設け、記録媒体とした。
【００４８】
実施例１８〜１９
実施例１７で記録層を化合物Ｎｏ．５の代わりに、それぞれ、Ｎｏ．１０、２０を用い実施例１７と全く同様に記録媒体を得た。
【００４９】
実施例２０〜２１
実施例１７で記録層を化合物Ｎｏ．５の代わりに、それぞれ、Ｎｏ．８、２４を用い前式（７）の化合物の代わりに下式（８）の化合物を用いた以外は実施例１７と全く同様に記録媒体を得た。
【化１１】
0003742492.tif 000020
〔式中、Ｘは下式（９）の基を表わす。〕
【化１２】
0003742492.tif 000021
【００５０】
実施例２２〜２３
実施例１７で記録層を化合物Ｎｏ．５の代わりに、それぞれ、Ｎｏ．１１、１４を用い、前式（７）の化合物の代わりに下式（１０）の化合物を用いた以外は実施例１７と全く同様に記録媒体を得た。
【化１３】
0003742492.tif 000022
【００５１】
比較例４〜６
実施例１７で有機記録層をそれぞれ前式（７）の化合物のみ、前式（８）の化合物のみ、前式（１０）の化合物のみとして、実施例１７と同様に記録媒体を得た。
【００５２】
前記実施例１７〜２３および比較例４〜６の記録媒体に発振波長７８０ｎｍ、ビーム径１．６μｍの半導体レーザーを用い、トラッキングしながらＥＦＭ信号を記録（線速１．４ｍ／ｓｅｃ）し、前記レーザー及び、発振波長６３５ｎｍ、ビーム径１．１μｍの半導体レーザーの連続光で再生し、再生波形を観察しその結果を下表１０に示す。
【００５３】
【表１０】
0003742492.tif 000023
【００５４】
【効果】
１．請求項１〜４
（１）７００ｎｍ以下の波長域のレーザー光で記録、再生が可能で耐光性、保存安定性に優れた情報記録媒体が提供できた。
（２）現状システムでのＣＤ−Ｒとして使用でき、かつ次世代の高密度光ディスクシステムとなっても、記録された情報を再生可能な情報記録媒体が提供できた。
２．請求項５
短波長の記録光で記録および／または再生が可能な記録および／または再生法が提供された。
【図面の簡単な説明】
【図１】通常の追記型光記録媒体の構成の模式的断面図である。
（ａ）基板１上に記録層２を有する型のものを示す図である。
（ｂ）前記（ａ）の基板１上に下引き層３を有する型のものを示す図である。
（ｃ）前記（ｂ）の記録層２上に保護層４を有する型のものを示す図である。
（ｄ）前記（ｃ）の基板１裏面にハードコート層５を有する型のものを示す図である。
【図２】ＣＤ−Ｒ用の媒体構成の模式的断面図である。
（ａ）基板１上に記録層２、金属反射層６および保護層４を有する型のものを示す図である。
（ｂ）前記（ａ）の基板１上に下引き層３を有する型のものを示す図である。
（ｃ）前記（ｂ）の基板１裏面にハードコート層５を有する型のものを示す図である。
【図３】ＣＶＤ−Ｒ用の媒体構成の模式的断面図である。
（ａ）基板１上に記録層２、金属反射層６および保護層４を有する型のものを示す図である。
（ｂ）前記（ａ）の保護層４に接着層８によって接着された保護基板７を有する型のものを示す図である。
（ｃ）前記（ｂ）の基板１と記録層２の間に基板下引き層３を有し、かつ基板１裏面にハードコート層５を有する型のものを示す図である。
【符号の説明】
１  基板
２  記録層
３  基板下引き層
４  保護層
５  ハードコート層
６  金属反射層
７  保護基板
８  接着層
【図１】
0003742492.tif 000025
【図２】
0003742492.tif 000026
【図３】
0003742492.tif 000027